(57)【特許請求の範囲】
【請求項１】
０．３〜１．５デニールのポリエステル繊維またはアクリル繊維の起毛地を表面とし、その起毛地の繊維長を１．５ｍｍ〜２．５ｍｍとすると共に、３０／１番手〜４０／１番手の綿糸を地糸に用いて裏面とした編組織からなるフリース。
【発明の詳細な説明】
【０００１】
【発明の属する技術分野】
本発明は、表面と裏面の繊維素材を異にしたフリースに関し、さらに詳しくは、裏面の繊維素材を、表面の繊維素材と異なる綿としたフリースに関するものである。
【０００２】
【従来の技術】
近年、防寒用のアウターウェアとして、両面パイル編みされた編地の表裏面に突出する
パイル糸をカットして起毛した、いわゆるフリースが流行している。このフリースは、ボリューム感があって手触りが良く、軽量で保温性に優れていることから、特に防寒用の衣類として多く用いられている。
【０００３】
このフリースの素材には、ポリエステル繊維が用いられるのが一般的であり、編組織と
しては両面パイル編みされている。そして、編機のシンカーノーズの高低調整により表面および裏面に突出するパイルループの長短調整を行ない、その後、編成されたパイル糸をシャーリングカットし、毛羽立ててフリースと呼ばれる起毛地にしている。
【０００４】
【発明が解決しようとする課題】
しかしながら、特に繊維の強度、伸度の大きいポリエステルのフリースは、着用中に他物と摺接したり、洗濯時に他物との接触摩擦を受けて繊維の毛羽が擦れたり、揉まれたり、また毛羽同士が絡んだりしてピリングと呼ばれる毛玉が発生しやすく、品質、外観が大きく損なわれると言う問題があった。
【０００５】
一方、他の問題として、合成繊維は静電気の発生が問題とされている。静電気の発生は、主として二つの物体の接触、分離等の力学的運動に伴って、本来電気的に中性状態である物体上で、正または負のどちらか一方の極性電荷が他方よりも過剰となる現象である。
【０００６】
この静電気は合成繊維と合成繊維、例えば、ポリエステル繊維とナイロン繊維、アクリル繊維とナイロン繊維などを着合わせると帯電量が大きくなり、日常経験する不快な「パチパチ感」の静電気が発生する。また、冬季の乾燥した条件のもとでは埃や塵が付着して汚れやすくなると言った問題点があった。
【０００７】
本発明は、上記のような問題を解決することを課題として研究開発されたもので、裏面を綿糸の地糸として静電気の発生を少なくすると共に、表面のポリエステル繊維やアクリル繊維の繊度をより細くしてピリングの発生を抑制するフリースを提供することを目的とするものである。
【０００８】
【課題を解決するための手段】
上記の課題を解決し、その目的を達成する手段として、本発明では、０．３〜１．５デニールのポリエステル繊維またはアクリル繊維の起毛地を表面とし、その起毛地の繊維長を１．５ｍｍ〜２．５ｍｍとすると共に、３０／１番手〜４０／１番手の綿糸を地糸に用いて裏面とした編組織からなるフリースを開発し、採用した。
【０００９】
以下に本発明を更に詳細に説明する。
本発明のフリースは、口径３０インチ、２０〜２４編ゲージのシンカーパイル機でパイル編みされたもので、表面をパイル地、裏面を地糸とした編地であり、表面のパイルを毛割り加工して毛羽立て起毛したものである。
【００１０】
表面のパイル地の繊維としては、ポリエステルまたはアクリルなどの合成繊維糸条を用いるものであり、裏面の地糸として綿糸条を使用するものである。裏面の地糸に天然繊維である綿糸条を用いることにより、帯電量が少なくなり静電気の発生を抑制するものである。
【００１１】
パイル糸のポリエステルまたはアクリルなどの合成繊維糸条を極細のマイクロデニールに近づけて、ポリエステルやアクリ合成繊維の本来有する硬さに対して繊細さと柔らかさを出し、かつ、パイル仕上げ加工において立毛（梳毛）のシャーリングを繰り返し行なって立毛毛羽を短くすることによりピリング発生を防いでいる。そしてパイル糸の太さは０．３〜１．５デニールが好ましい。
【００１２】
０．３デニール以下になると、しなやかすぎて生地自体の腰がなくなるので適さず、また、１．５デニール以上になると、風合いが硬くなりソフト感を損なうので適さない。したがって、前記の０．３〜１．５デニールの範囲が好適である。また、繊維長としては、風合いとソフト感において、１．５ｍｍ〜２．５ｍｍのものが好ましい。糸条は通常の丸断面糸のほかに、中空糸も用いることができる。
【００１３】
また、地糸の綿糸条は、３０／１〜４０／１番手を用いるのが生地の厚さや重さ（もちかかり）の適正化の点で良い。３０／１番手以下になると、地厚で生地が重たくなるため適さず、また、４０／１番手以上になると、生地が薄くなりすぎて腰がなくなり、強度にも影響を及ぼすため適さず、したがって、綿糸の太さは、３０／１〜４０／１番手が好ましい。
【００１４】
つぎに、本発明の具体的実施例を説明する。
（実施例１）
典洋針織機(株)製  シンカーパイル機（ＴＹＴＤ）口径３０インチ  編ゲージ２４を使用し、表面のパイル糸を毛割り加工して毛羽立て起毛したポリエステル７５ｄ／１４４ｆ繊維維長さ２．０ｍｍを使用し、地糸に綿糸４０／１番手を使用して裏面とし、目付１６０ｇ／ｍ２のフリースを得た。
（比較例１）
実施例１と同様の編機と口径で、編ゲージ２２を使用し、表面のパイル糸を毛割り加工して毛羽立て起毛したポリエステル１００ｄ／１４４ｆ  繊維長さ２．０ｍｍを使用し、地糸にポリエステル７５デニール、裏面のパイル糸を毛割り加工して毛羽立て起毛したポリエステル１００ｄ／１４４ｆ  繊維長さ２．０ｍｍを使用し、目付１６０ｇ／ｍ２のフリースを得た。
【００１５】
（実施例２）
実施例１と同様の編機、口径、編ゲージを使用し、表面のパイル糸を毛割り加工して毛羽立て起毛したポリエステル１００ｄ／１４４ｆ  繊維長さ２．０ｍｍを使用し、地糸に綿糸４０／１番手を使用して裏面とし、目付２００ｇ／ｍ２のフリースを得た。
（比較例２）
実施例１と同様の編機と口径で、編ゲージ２０を使用し、表面のパイル糸を毛割り加工して毛羽立て起毛したポリエステル１００ｄ／１４４ｆ  繊維長さ２．０ｍｍを使用し、地糸にポリエステル１００デニール、裏面のパイルを毛割り加工して毛羽立て起毛したポリエステル１００ｄ／１４４ｆ  繊維長さ２．０ｍｍを使用し、目付２００ｇ／ｍ２のフリースを得た。
【００１６】
（実施例３）
福原精機(株)製  シンカーパイル機（ＤＦ−３）口径３０インチ  編ゲージ２０を使用し、表面のパイル糸を毛割り加工して毛羽立て起毛したポリエステル１００ｄ／１４４ｆ  繊維長さ２．０ｍｍを使用し  地糸に綿糸３０／１番手を使用して裏面とし、目付２５０ｇ／ｍ２のフリースを得た。
（比較例３）‘
実施例３と同様の編機  口径、編ゲージを使用し、表面のパイル糸を毛割り加工して毛羽立て起毛したポリエステル１５０ｄ／１４４ｆ  繊維長さ２．０ｍｍを使用し、地糸にポリエステル１００デニール  裏面のパイル糸を毛割り加工して毛羽立て起毛したポリエステル１００ｄ／１４４ｆ  繊維長さ２．０ｍｍを使用し、目付２５０ｇ／ｍ２のフリースを得た。
【００１７】
（実施例４）
実施例３と同様の口径、ゲージおよびシンカーパイル機を使用し、表面のパイル糸を毛割り加工して毛羽立て起毛したポリエステルパイル糸１５０ｄ／１４４ｆ  繊維長さ２．０ｍｍを使用し、地糸に綿糸３０／１番手を使用して裏面とし、目付３３０ｇ／ｍ２のフリースを得た。
（比較例４）
比較例３と同様の編機、口径、編ゲージを使用し、表面のパイル糸を毛割り加工して毛羽立て起毛したポリエステルパイル糸１５０ｄ／１４４ｆ  繊維長さ２．０ｍｍを使用し、地糸をポリエステル１００デニール  裏面のパイル糸を毛割り加工して毛羽立て起毛したポリエステル１５０ｄ／１４４ｆ  繊維長さ２．０ｍｍを使用し、目付３３０ｇ／ｍ２のフリースを得た。
【００１８】
以上のようにして得られたフリースの評価結果を下記の表１に示す。
なお、表１では実施例１〜４を実1〜４と略示し、比較例１〜４を比1〜４と略示した。
【表１】
0003691787.tif 000002
【００１９】
上記の表１における評価は、次のようにして行った。
静電気（帯電圧）：JIS L1094−1997 半減期測定法  摩擦帯電圧測定法
ピリング性：JIS L0217 103法吊り干し ３級以上合格
縮率：JIS L0217 103法タンブル
毛羽付着：セロテープ（登録商標）法  ＱＴＥＣセロテープ（登録商標）法  ３級以上合格
【００２０】
上記の表１における評価結果の説明をする。
ピリング性の５級はピリングの発生が殆どなく極めて良好。４級はピリングの発生が少々あるが良好。３級はピリングの発生が僅かにあるもの。２級はピリングの発生が多くやや不良。１級はピリングの発生が著しく多く不良。
ソフト感の○はソフトで手触りが非常に良い。△は手触り感に優れる。
暖かさの○は非常に暖かい。
吸汗・吸湿：○は優れている。△はやや劣る。×は劣る
【００２１】
以上の結果で明らかなように、本発明のフリースは、従来のフリースに比べて帯電量が
少なくなり静電気の発生を抑制できる。また、ピリング性においても、本発明は４〜５級と優れているが、従来のフリースは３級以下の不良品となり、両者には格段の相違が認められた。
【００２２】
以上、本発明の主要な実施の形態について説明したが、本発明は上記実施の例に限らず、
本発明の目的を達成でき、かつ本発明の要旨を逸脱しない範囲で種々の設計変更が可能である。
【００２３】
【発明の効果】
以上のように、本発明は、０．３〜１．５デニールのポリエステル繊維またはアクリル繊維の起毛地を表面とし、その起毛地の繊維長を１．５ｍｍ〜２．５ｍｍとすると共に、３０／１番手〜４０／１番手の綿糸を地糸に用いて裏面とした編組織からなるフリースに係るものであるから、次のような優れた効果がある。
【００２４】
０．３〜１．５デニールの極細繊維によるしなやかさと柔軟さを出すことにより、従来のフリースでは多く発生したピリングを抑制でき、４級以上の高い性能を有すると共に、起毛地の繊維長を１．５ｍｍ〜２．５ｍｍと短くしてあるから、繰り返しの洗濯や長期間の着用においても抗ピリング性が低下せず、いつまでも品質、外観が良好である。また、ソフトで暖かさがあり、吸汗・吸湿性に優れる。
【００２５】
また、天然繊維の３０／１番手〜４０／１番手の綿糸を地糸に用いて裏面としたので、生地の厚さや重さが適正化すると共に、合成繊維のように帯電量が多くならず、重ね着する時や脱ぐ時に生じる静電気の発生を有効に抑制できる。したがって、塵や誇りの付着を少なくすることができる。